РУЛОННЫЙ ГИДРОИЗОЛЯЦИОННЫЙ МАТЕРИАЛ

ОБЛАСТЬ ПРИМЕНЕНИЯ
Полезная модель относится к области строительства, в частности к рулонным гидроизоляционным материалам на основе битумно-полимерной композиции пониженной пожарной опасности.
ПРЕДШЕСТВУЮЩИЙ УРОВЕНЬ ТЕХНИКИ
Известен ряд гидроизоляционных материалов пониженной пожарной опасности. Так в патенте RU 2676628 кровельный элемент состоит из мата на основе целлюлозных волокон с нанесенным композитным битумным покрытием по меньшей мере на одну из двух поверхностей. При этом покрытие включает в себя диспергированные по меньшей мере один пигмент, колеманит и огнестойкую добавку, которая включает графит в виде чешуек или хлопьев с размерами 70-220 меш.
К недостаткам известного материала следует отнести то, что антипирен входит только в состав смеси, образующий верхний и нижний слой. Что обуславливает недостаточное снижение пожароопасных свойств. Основа состоит только из целлюлозных волокнистых материалов, то есть выбор основы ограничен целлюлозными волокнистыми материалами, что ухудшает эксплуатационные показатели материала.
В патенте RU 2460834 рулонный кровельный многослойный битумно-полимерный материал, содержет основу, верхний и нижний слои. В качестве основы использован нетканый полиэфирный холст или стеклоткань, или стеклохолст. Верхний слой содержит смешанные между собой битум кровельный или смесь кровельного и дорожного битумов, полимерный модификатор, антипирен - терморасширяющийся графит в виде чешуек с фракцией 0.1-3 мм в количестве от 0.5 до 15 мас. % и минеральный наполнитель - доломит или гранитная пыль, или тальк.
Нижний слой включает в себя смесь битума кровельного, полимерного модификатора и минерального наполнителя.
К недостаткам известного материала следует отнести то, что антипирен терморасширяющийся графит входит только в состав смеси, образующий верхний слой. Что обуславливает недостаточное снижение пожароопасных свойств. При этом не указана температура начала вспучивания терморасширяющегося графита.
В патенте ЕР 0634515 известный материал представляет собой армирующую основу из термопластического материала, с двух сторон нанесенная пропиткой, огнеупорный или противопожарный материал(антипирен), нанесенный на верхний слой пропитанную армирующую основу и обладающий огнеупорными и противопожарным свойствами, активируемыми при температуре 300°С и выше, поддающийся сварке нижний слой из полимерного битума, который может содержать один или несколько наполнителей и верхний слой, который может быть выбран из группы материалов, включающей битум, полимерный битум, пластомерный искусственный материал и эластомерный искусственный материал, причем верхний слой может содержать один или несколько наполнителей.
К недостаткам известного материала следует отнести то, что антипирен не входит в состав смеси, образующий верхний слой. А также температура начала активации антипирена составляет 300°С. Что обуславливает недостаточное снижение пожароопасных свойств.
Наиболее близким по техническому решению является патент «кровельная гидроизоляция пониженной пожарной опасности» RU 2131964 состоящая из сгораемой гидроизоляции и поверхностной огнезащиты из атмосферостойкого вспучивающегося лакокрасочного покрытия на основе хлорсульфированного полиэтилена и терморасширяющегося графита толщиной 1,5-2 мм.
К недостаткам известного материала следует отнести то, что антипирен не входит в состав смеси, образующий верхний слой, который в этом случае не обладает никакими огнезащитными свойствами, что обуславливает недостаточное снижение пожароопасных свойств материала в этой части. Данное техническое решение принято за прототип.
Техническим результатом, на достижение которого направлена данная полезная модель, является снижение пожарной опасности рулонного гидроизоляционного материала на основе битумно-полимерной композиции.
РАСКРЫТИЕ ПОЛЕЗНОЙ МОДЕЛИ
Технический результат достигается посредством того, что заявленный рулонный гидроизоляционный материал содержит основу 1, верхний слой 2 и нижний слой 3, при этом в качестве основы использована стеклоткань, причем верхний слой 2 содержит смешанные между собой битум кровельный 4, полимерный модификатор 5, антипирен 6 и минеральный наполнитель 7, а нижний слой включает в себя смесь битума кровельного 4, полимерного модификатора 5 и минерального наполнителя 7.
Новым, согласно предложенной полезной модели, является то, что в конструкции верхнего слоя 2, предусмотрено поверхностное огнезащитное покрытие 8, включающие в себя антипирен 6 и минеральный наполнитель 7.
Предлагаемая полезная модель материала иллюстрируется схемой рулонного гидроизоляционного материала, представленной на чертеже, где позиции пронумерованы следующим образом:
1 - основа;
2 - верхний слой;
3 - нижний слой;
4 - битум кровельный;
5 - полимерный модификатор;
6 - антипирен;
7 - минеральный наполнитель;
8 - поверхностное огнезащитное покрытие.
Рулонный гидроизоляционный материал представляет собой основу, верхний слой, нижний слой, поверхностное огнезащитное покрытие, при этом в качестве основы использована стеклоткань, причем верхний слой содержит смешанные между собой битум кровельный, полимерный модификатор, антипирен и минеральный наполнитель, нижний слой включает в себя смесь битума кровельного, полимерного модификатора и минерального наполнителя, а поверхностное огнезащитное покрытие содержит антипирен и минеральный наполнитель.
В качестве битума кровельного используется битум марки БНК 45/190, при этом количество битума кровельного для верхнего слоя составляет 65 мас. %, а для нижнего слоя - 35 мас. % соответственно.
2
В качестве основы используется стеклоткань плотностью 160 г/м, при этом ширина основы составляет 1 м. В качестве полимерного модификатора для верхнего и нижнего слоев используется бутадиен стирольный термоэластопласт (СБС модификатор), при этом для верхнего слоя его количество составляет 2,5 мас. %, а для нижнего слоя - 5 мас. % соответственно.
В качестве минерального наполнителя для верхнего и нижнего слоев использован тальк, при этом его количество для верхнего слоя составляет 20 мас. %, а для нижнего - 35 мас. % соответственно. Для поверхностного огнезащитного покрытия использована гранитная пыль 4 мас. %.
2
В качестве антипирена для верхнего слоя используется фосфат аммония 2 мас. %, а для поверхностного огнезащитного покрытия используется окисленный терморасширяющийся графит с температурой начала вспучивания 200°С в виде чешуек с фракцией 80 меш, с концентрацией расхода 40 г/м.
Предлагаемая полезная модель может использоваться в производстве строительных рулонных гидроизоляционных материалов.